(57)【要約】【課題】細孔径２〜１０ｎｍのいわゆるメソ細孔を有し、２８０ｍ2／ｇ以上の外表面積を付与したベータゼオライトの製造方法、及び該ベータゼオライトを用いた水素化分解触媒の製造方法を提供すること。【解決手段】原料ベータゼオライトを、水蒸気雰囲気下、５５０〜７００℃で処理し、次いで、酸処理する工程を含むベータゼオライトの製造方法であって、前記酸処理に使用する酸量が、原料ベータゼオライトの骨格外アルミニウムを、化学量論的に全量溶解するのに必要な酸量の、１〜１．５倍であることを特徴とするベータゼオライトの製造方法である。【選択図】なし【特許請求の範囲】
【請求項１】
原料ベータゼオライトを、水蒸気雰囲気下、５５０〜７００℃で処理し、次いで、酸処理する工程を含むベータゼオライトの製造方法であって、前記酸処理に使用する酸量が、原料ベータゼオライトの骨格外アルミニウムを、化学量論的に全量溶解するのに必要な酸量の、１〜１．５倍であることを特徴とするベータゼオライトの製造方法。
【請求項２】
前記酸が、アンモニウムイオンを含有しない請求項１に記載のベータゼオライトの製造方法。
【請求項３】
前記原料ベータゼオライトのＳｉＯ2／Ａｌ2Ｏ3比（モル比）が、２０〜３９である請求項１又は２に記載のベータゼオライトの製造方法。
【請求項４】
（ｉ）請求項１〜３の方法により得られるベータゼオライトをバインダーとともに混練し、押し出し、次いで焼成して、ベータゼオライト成形体を得る工程、及び
（ii）ベータゼオライト成形体を少なくとも含有する担体に、少なくとも1つの水素化活性を有する金属成分を担持する工程を有する、水素化分解触媒の製造方法。
【請求項５】
請求項１〜３のいずれかに記載の方法により得られるベータゼオライト。
【請求項６】
請求項４の方法により得られる水素化分解触媒。
【発明の詳細な説明】
【技術分野】
【０００１】
本発明は、ベータゼオライトの製造方法及び水素化分解触媒の製造方法に関する。
【背景技術】
【０００２】
ベータゼオライトは、１９６７年に提示されたゼオライトである。ベータゼオライトは、現在、石油精製触媒として主に使用されているフォージャサイト型に比べて、ゼオライトのミクロ細孔が小さいという特徴がある。また、ベータゼオライトは、吸着剤としての使用例がある。
【０００３】
ところで、ゼオライトを水蒸気処理する手法は以前から知られており、主に骨格内のアルミを骨格外に除去し、ケイバン比（ＳｉＯ2／Ａｌ2Ｏ3）を上げる目的で行われてきた。
ベータゼオライトについても同様であり、例えば、ベータゼオライトを水蒸気処理し、その後、酸水溶液で処理することでケイバン比を上げる検討が行われている（例えば、特許文献１参照）。特許文献１に開示される技術は、水蒸気処理後の酸処理工程において、酸を含むアンモニウム溶液で処理することが特徴であり、アンモニウムイオンを含むことで、ゼオライトが安定すると記載されている。
また、特許文献１では、ケイバン比、赤外線吸収スペクトル（ＩＲ）、全表面積についての記述はあるが、メソ細孔についての記載はない。
【先行技術文献】
【特許文献】
【０００４】
【特許文献１】米国特許第５９８０８５９号公報
【発明の概要】
【発明が解決しようとする課題】
【０００５】
本発明は、細孔径２〜１０ｎｍのいわゆるメソ細孔を有し、２８０ｍ2／ｇ以上の外表面積を付与したベータゼオライトの製造方法、及び該ベータゼオライトを用いた水素化分解触媒の製造方法を提供することを目的とする。
【課題を解決するための手段】
【０００６】
本発明者らは、鋭意検討を重ねた結果、従来から知られているベータゼオライトを、特定の条件で処理することで、細孔径２〜１０ｎｍの細孔、いわゆるメソ細孔を発現させることができることを見出した。本発明はかかる知見に基づいて完成したものである。
すなわち、本発明は、
（１）原料ベータゼオライトを、水蒸気雰囲気下、５５０〜７００℃で処理し、次いで、酸処理する工程を含むベータゼオライトの製造方法であって、前記酸処理に使用する酸量が、原料ベータゼオライトの骨格外アルミニウムを、化学量論的に全量溶解するのに必要な酸量の、１〜１．５倍であることを特徴とするベータゼオライトの製造方法、
（２）前記酸が、アンモニウムイオンを含有しない上記（１）に記載のベータゼオライトの製造方法、
（３）前記原料ベータゼオライトのＳｉＯ2／Ａｌ2Ｏ3比（モル比）が、２０〜３９である上記（１）又は（２）に記載のベータゼオライトの製造方法、
（４）（ｉ）上記（１）〜（３）の方法により得られるベータゼオライトをバインダーとともに混練し、押し出し、次いで焼成して、ベータゼオライト成形体を得る工程、及び
（ii）ベータゼオライト成形体を少なくとも含有する担体に、少なくとも1つの水素化活性を有する金属成分を担持する工程を有する、水素化分解触媒の製造方法、
（５）上記（１）〜（３）のいずれかに記載の方法により得られるベータゼオライト、及び
（６）上記（４）の方法により得られる水素化分解触媒、
を提供するものである。
【発明の効果】
【０００７】
本発明によれば、メソ細孔を十分に有し、高い外表面積を有するベータゼオライトが得られる。該ベータゼオライトを水素化触媒の担体として用いることで、水素化性能の高い水素化分解触媒を得ることができる。特に、高芳香族炭化水素油を水素化処理して得られる留分を、本発明の方法により製造した水素化分解触媒で水素化分解することにより、石油化学原料として有用な１環芳香族化合物を効率良く得ることができる。
【発明を実施するための形態】
【０００８】
本発明のベータゼオライトの製造方法は、原料ベータゼオライトを、水蒸気雰囲気下、５５０〜７００℃で処理し、次いで、酸処理する工程を含む。
（原料ベータゼオライト）
原料のベータゼオライト（以下「原料ベータゼオライト」と記載する。）は、ケイバン比が２０〜３９の範囲であることが好ましい。ケイバン比が２０以上であると、十分な水素化分解能力を有するベータゼオライトが得られ、３９以下であると、十分な量のメソ細孔が得られる。以上の観点から、原料ベータゼオライトのケイバン比は、２０〜３０の範囲がさらに好ましい。
また、原料ベータゼオライトは、水蒸気処理する前に、空気雰囲気中、５００〜７００℃の温度で、１〜１２時間程度焼成することが好ましい。該焼成によって、ゼオライト合成時に用いる有機物などを揮散させるためである。
なお、焼成に用いる装置については、特に制限はなく、例えば、ロータリーキルンなどを用いることができる。
【０００９】
（水蒸気処理）
前述の焼成した原料ベータゼオライトを、５５０〜７００℃の水蒸気雰囲気下に曝すことで処理する（以下、「水蒸気処理」と記載する）。水蒸気雰囲気温度が５５０℃未満であると、十分に脱アルミが進行せず、７００℃を超えると、ベータゼオライトの結晶性が低下し、メソ細孔が少なくなる。
水蒸気処理の具体的方法としては、特に制限はなく、例えばロータリーキルンを用い、水蒸気分圧を、通常１０〜１００ｋＰａ、好ましくは、２０〜８０ｋＰａとし、空気により水蒸気分圧を３０〜１００％にして行うことが好適である。
【００１０】
（酸処理）
水蒸気処理した後のベータゼオライトをスラリー化し、該スラリーと酸溶液を混合する等の方法で、ベータゼオライトを酸に曝して、ゼオライト中のアルミニウムを除去する。
ここで用いる酸は、アルミニウムを溶解可能であれば特に制限はなく、硝酸、塩酸、硫酸等の鉱酸が使用できるが、入手し易さ、酸強度、装置の腐食防止の面から硫酸あるいは硝酸が好ましい。
【００１１】
酸処理に用いる酸量は、原料ベータゼオライトの骨格外アルミニウムを、化学量論的に全量溶解するのに必要な酸量の、１〜１．５倍であることが必要である。該酸量が１倍未満であると、脱アルミがあまり進行せず、得られるゼオライトの炭化水素分解能力が十分でない。一方、１．５倍を超えると、必要以上にアルミが抜けたり、メソ細孔が少なくなる等の悪影響が生じる。以上の観点から、酸量は、必要酸量の１〜１．４倍であることが好ましい。
酸溶液の濃度は、所望の脱アルミに必要な酸量を含んでいれば特に制限はないが、酸濃度で１〜５０質量％が好ましい。酸濃度が１質量％未満の場合は、必要以上に反応装置の大型化につながり、加熱加圧するためのエネルギーも余分に必要となる。一方、５０質量％を超えると、酸溶液が少なすぎてゼオライトと酸が十分に反応しない部分が生じる。以上の観点から、酸濃度は、５〜３０質量％の範囲が好ましい。
又、本発明で用いる酸溶液は、アンモニウムイオンを含まない事が好ましい。アンモニウムイオンを含む酸溶液を用いると、アルミニウムがゼオライトから抜け難くなる。
【００１２】
（ベータゼオライトの物性）
上述の水蒸気処理及び酸処理を行ったベータゼオライトは、ＢＪＨ法で求めた細孔径２〜１０ｎｍの細孔（以下「メソ細孔」と記載する場合がある。）の細孔容量が０．２０ｍＬ／ｇ以上であることが好ましい。該細孔容量が０．２０ｍＬ／ｇ以上であると、高い水素化分解能力を有する。水蒸気処理及び酸処理の条件を最適化することで、メソ細孔の細孔容量は、０．２２ｍＬ／ｇ以上とすることができ、さらに高い水素化分解能力を有するベータゼオライトが得られる。
なお、水蒸気処理及び酸処理の条件が過酷な場合には、該細孔容量が過度に大きくなり、ベータゼオライトの結晶化度が低下し、水素化分解能力が十分でない場合がある。以上の観点から、ベータゼオライトのメソ細孔の細孔容量は、０．２２〜０．５ｍＬ／ｇの範囲となるように、水蒸気処理及び酸処理の条件は決定されることがさらに好ましい。
【００１３】
また、上述の水蒸気処理及び酸処理を行ったベータゼオライトは、ｔ−ｐｌｏｔ法で求めた外表面積が２８０ｍ2／ｇ以上であることが好ましい。外表面積が２８０ｍ2／ｇ以上である場合、十分な水素化分解能力が得られる。また、水蒸気処理及び酸処理の条件を最適化することで、外表面積は３００ｍ2／ｇ以上とすることができ、さらに高い水素化分解能力を有するベータゼオライトが得られる。
なお、水蒸気処理及び酸処理の条件が過酷な場合には、該外表面積が過度に大きくなり、ベータゼオライトの結晶化度が低下し、水素化分解能力が十分でない場合がある。以上の観点から、ベータゼオライトの外表面積は、３００〜４００ｍ2／ｇの範囲となるように、水蒸気処理及び酸処理の条件は決定されることがさらに好ましい。
【００１４】
（水素化分解触媒）
本発明の製造方法により得られるベータゼオライトは、水素化分解触媒の担体として有用である。すなわち、該ベータゼオライトを含む担体に、水素化活性を有する金属成分を担持してなる水素化分解触媒は、非常に有用であり、本発明に包含されるものである。
また、上記水素化分解触媒の担体としては、本発明のベータゼオライトのみからなってもよいが、触媒の物理的強度を増大させ、必要とする分解能力が得られ、かつ過分解が起きないように、さらに耐火性無機酸化物を含むことが好ましい。なお、該耐火性無機酸化物は、後に説明する、触媒担体を製造する際に用いられるバインダーの役割を兼ねることもできる。
耐火性無機酸化物を用いる場合のベータゼオライトの含有量は、担体の質量を基準として、１０〜８０質量％が好適である。１０質量％以上であれば、一定の分解能力が確保でき、８０質量％以下であれば、分解能力が高すぎて、水素化分解が進みすぎることがなく、生成油に含まれる必要な成分、例えば１環芳香族や灯軽油留分が確保される。以上の観点から、担体中のベータゼオライトの含有量は、２０〜８０質量％の範囲がさらに好ましく、３０〜８０質量％の範囲が特に好ましい。
なお、担体の形状としては、特に限定されないが、円柱、三葉、四葉等の成型体が均一な充填がしやすい点で好適である。
【００１５】
＜耐火性無機酸化物＞
耐火性無機酸化物としては特に制限はなく、アルミナ、シリカ−アルミナ、シリカ−ボリア（酸化ホウ素）、アルミナ−ボリア（酸化ホウ素）、粘土鉱物などが挙げられる。本発明においては、触媒の表面積を広くでき、水素化活性金属を含む水溶液で、該金属を担持させやすい点から、アルミナが好ましい。なお、本発明における耐火性無機酸化物には、ベータゼオライトは含まない。
このような耐火性無機酸化物は、１種を単独で用いることもできるし、また２種以上を併用することもできる。
【００１６】
＜水素化活性を有する金属成分＞
水素化活性を有する金属成分（以下「水素化活性金属成分」と記載する。）とは、炭化水素を水素化処理可能な性能を持つ金属又は金属化合物を意味する。通常は、水素化脱硫、水素化脱窒素、水素化脱メタル、水素化分解の少なくとも一つの効果を有する。水素化活性金属成分としては、周期律第６、８、９、及び１０族金属が挙げられ、特に、モリブデン、タングステン、コバルト、ニッケル等が水素化処理能力に優れる点で好適である。
モリブデン化合物としては三酸化モリブデン、モリブデン酸アンモニウム等が好ましく、タングステン化合物としては、三酸化タングステン、タングステン酸アンモニウム等が好ましい。コバルト化合物としては、炭酸コバルト、塩基性炭酸コバルト、硝酸コバルト等が好ましく、ニッケル化合物としては、炭酸ニッケル、塩基性炭酸ニッケル、硝酸ニッケル等が好ましい。
さらに、リン化合物も担持成分として好適に用いることができ、リン化合物としては、五酸化リン、正リン酸等の各種リン酸が使用される。
【００１７】
本発明の水素化分解触媒中の水素化活性金属の担持量は、触媒体として、酸化物基準で１〜４０質量％の範囲が好ましい。水素化活性金属の担持量が１質量％以上であると、触媒活性が十分に発現し、４０質量％以下であると、金属の分散不良による活性低下がなく、触媒の強度不足等の悪影響を触媒体に与えることがない。また、担持した金属量に見合う触媒活性も得られない。以上の観点から、水素化活性金属の担持量は、酸化物基準で５〜３０質量％の範囲がより好ましい。
さらに、好ましい担持量は、水素化活性金属の種類に応じて異なり、触媒体として、酸化物基準で、モリブデン（ＭｏＯ3）、タングステン（ＷＯ3）の場合は、１０〜３０質量％の範囲が好ましく、コバルト（ＣｏＯ）、ニッケル（ＮｉＯ）の場合は１〜６質量％の範囲が好ましく、リン（Ｐ2Ｏ5）は５質量％以下が好適である。
【００１８】
（水素化分解触媒の製造方法）
本発明の水素化分解触媒の製造方法は、下記（ｉ）及び（ii）の工程を含むものである。
（ｉ）本発明の方法により得られるベータゼオライトをバインダーとともに混練し、押し出し、次いで焼成して、ベータゼオライト成形体を得る工程、及び
（ii）ベータゼオライト成形体を少なくとも含有する担体に、少なくとも1つの水素化活性を有する金属成分を担持する工程
【００１９】
上記（ｉ）の工程において用いられる、バインダーとしては前述の耐火性無機酸化物にて例示したものを用いることができ、これらのうち、特にアルミナ、シリカ、シリカアルミナ、ボリア、ボリアアルミナなどが好適に挙げられる。
上述の工程で得られたベータゼオライトをバインダーとともに、通常の方法で混練し、押し出し成形し、焼成して、ベータゼオライト成形体を得る。押し出しの際の担体の形状は、特に限定されないが、前述のように、均一な充填がしやすい点から、円柱、三葉、四葉等となるように押し出される。また、焼成温度は３００〜７５０℃であることが好ましく、通常０．１〜２４時間程度行われる。なお、焼成の前に３０〜２００℃程度の温度で乾燥工程を有していてもよい。
【００２０】
上記（ii）の工程における水素化活性を有する金属成分は、前記水素化活性金属成分と同様である。
水素化活性金属成分は、通常、含浸法により、担体に担持されるが、本発明においては、本発明の新規ベータゼオライトを担体として、これに水素化活性金属成分を担持することができる。また、担体として、耐火性無機酸化物を併用する場合には、水素化活性金属成分を、本発明の方法により得られたベータゼオライト、又は耐火性無機酸化物の一方に担持させた後、両者を混合してもよいし、新規ベータゼオライトと耐火性無機酸化物をあらかじめ混合して担体を調製しておき、これに水素化活性金属成分を担持してもよい。
【００２１】
上記の周期律第６、８、９、及び１０族金属ならびにリン化合物は別々に含浸してもよいが、同時に行なうのが効率的である。通常は、含浸液中の水素化活性金属及びリンの含有量は、目標とする担持量から計算で求める。これらの金属を脱イオン水に溶解させた後、その含浸液の液量を用いる担体の吸水量に等しくなるように調整した後、含浸させる。
なお、水素化活性金属の溶解性や触媒体内部における分布を改善するために、含浸液に有機酸を添加することも行なわれる。有機酸としては、クエン酸やリンゴ酸が好適である。
さらには、上述した活性金属を高分散化するために界面活性剤等の水溶性有機物を添加することができ、その中でも分子量が９０〜１００００のポリエチレングリコールが好適である。該ポリエチレングリコールを添加する場合、添加量は担体に対して好ましくは２〜２０質量％、より好ましくは３〜１５質量％の範囲が好適である。添加量が小さすぎると効果がなく、多すぎても効果がないためである。
【００２２】
上記含浸処理の後に、通常熱処理を行なう。逐次的に含浸を実施する場合には、含浸の度に熱処理を行なうことも可能であるし、複数の含浸を行なった後、最後に熱処理を行なうこともできる。熱処理は空気中で、３００〜７５０℃、好ましくは４５０〜７００℃で行なう。熱処理時間としては、１〜１０時間程度、さらには２〜７時間程度行なうことが好適である。
【００２３】
（水素化分解方法）
本発明の製造方法により得られる水素化分解触媒を用いて、炭化水素類を水素化分解する方法としては、例えば、固定床（充填層）、移動床、懸濁床（スラリー床）、沸騰床などの反応形式を用いて、炭化水素類と共に、該水素化分解触媒を装入し、水素ガス含有雰囲気下で、３００〜５００℃程度に加熱することにより行うことができる。
本発明により製造される水素化分解触媒は、種々の原料油に対して用いることができるが、特に、多環芳香族を１０容量％以上含む高芳香族炭化水素油、例えば、流動接触分解装置由来のもの（Light Cyclic Oil；以下「ＬＣＯ」と記載する。）、コーカー等の熱分解装置由来のもの（以下「コーカー油」と記載する。）、あるいはオイルサンド等の劣質な油を起源としたもの（以下「オイルサンドビチューメン」と記載する。）、ならびにこれらの高芳香族含有炭化水素油を混合したもの（以下、単に「混合油」と記載する。）を原料油として用いることが好ましい。これらの留分は、一般に２環、３環芳香族が多く、本発明の新規水素化分解触媒で処理することで、付加価値の高い１環芳香族に変換することが可能である。
【００２４】
本発明の水素化分解触媒を用い、ＬＣＯ、コーカー油、オイルサンドビチューメン、混合油などを処理して、１環芳香族の多い油を得る方法として、これらの原料油を、例えば市販の水素化処理触媒で水素化処理し、その上で本発明の水素化分解触媒を用いて、水素化分解することが好ましい。
水素化処理の条件としては、反応温度：２５０〜４２０℃、水素分圧：５〜１５ＭＰａ、液空間速度：０．２〜３．０ｈ-1であることが好ましく、水素化分解の条件としては、反応温度：３００〜４４０℃、水素分圧：５〜１５ＭＰａ、好ましくは６〜１２ＭＰａ、ＬＨＳＶ(液空間速度)：０．３〜３．０ｈ-1である。
なお、ここで水素化処理とは、通常、水素化脱硫、水素化脱金属、水素化脱窒素、芳香族への核水添のいずれか一以上の処理を行うことをいう。
【００２５】
上記水素化処理触媒としては，周期律第６、８、９、及び１０族金属のうちの少なくとも一種を耐火性無機酸化物担体に担持した触媒を好適に用いることができる。
水素化活性金属成分としては、例えば、モリブデン、タングステン、コバルト、ニッケル等が好適である。さらに、リン化合物を担持させることができる。担持量は触媒体として、酸化物基準で、モリブデン、タングステンが１０〜４０質量％、コバルト、ニッケルが２〜１０質量％、リンが１〜１０質量％が好適である。
【００２６】
これらの水素化活性金属化合物は、通常含浸法により各種耐火性無機酸化物担体に担持される。上記の周期律第６、８、９、及び１０族金属ならびにリン化合物は別々に含浸しても良いが、同時に行なうのが効率的である。なお、水素化活性金属の触媒体内部における分布を改善するために、含浸液に有機酸を添加することも行なわれる。有機酸としては、クエン酸やリンゴ酸が好適である。さらには、上述した活性金属を高分散化するために界面活性剤等の水溶性有機物を添加することができる。添加量は担体に対して２〜２０質量％の範囲が好ましく、３〜１５質量％の範囲がより好ましい。上記含浸処理の後に、通常熱処理を行なう。逐次的に含浸を実施する場合には、含浸の度に熱処理を行なうことも可能であるし、複数の含浸を行なった後、最後に熱処理を行なうこともできる。熱処理は空気中で、通常５５０℃以下の条件で行なう。触媒の種類に応じて、３００℃以下の比較的低温で熱処理を行なうこともある。熱処理時間としては、０．５〜４８時間程度、さらに好ましくは１〜２４時間程度行である。
【００２７】
担体として用いられる耐火性無機酸化物としては、特に制限はないが、アルミナ、シリカ−アルミナ、シリカ−ボリア（酸化ホウ素）、アルミナ−ボリア（酸化ホウ素）、粘土鉱物及びそれらの混合物等が好適に使用される。これらの中でも、アルミナ、シリカ−アルミナが好適である。
さらには、アルミナに水溶性チタン化合物を含浸・担持したものも好適に使用される。チタンを担持する場合、１〜１０質量％、好ましくは２〜５質量％の担持量が好適である。これらの耐火性無機酸化物の表面積は、通常１００〜４００ｍ2／ｇであることが好ましく、１５０〜３００ｍ2／ｇがより好ましい。
また、担体の平均細孔径は、通常５〜３０ｎｍの範囲、さらには６〜１５ｎｍの範囲が好適である。担体の形状としては特に限定されないが、円柱、三葉、四葉等の成型体が好適に使用される。
【実施例】
【００２８】
以下に、本発明を実施例によりさらに具体的に説明するが、本発明は、これらの実施例によってなんら限定されるものではない。
（ベータゼオライトの物性評価方法）
１．表面積
前処理として試料を４００℃、３時間、真空排気を行った。表面積は、ＢＥＴ多点法により測定した（Ｐ／Ｐ０＝０．１以下、Ｐ０は液体窒素温度での窒素の飽和蒸気圧、Ｐは導入した窒素分圧）。
２．細孔径２〜１０ｎｍの細孔容量（ｍＬ／ｇ）及び平均メソ細孔径
ＢＥＴ法により測定した値からＢＪＨ法にて計算して求めた。
３．外表面積（ｍ2／ｇ）
ＢＥＴ法により測定した値からｔ−ｐｌｏｔ法にて計算して求めた。
【００２９】
（触媒活性の評価）
１．原料油
第１表に記載の重油流動接触分解装置から留出する高芳香族炭化水素油（分解軽油、以下「ＬＣＯ１」と記載する。）を、後述する水素化処理触媒Ａを充填した反応器に通油して、水素化処理し、第１表に記載する性状を有する高芳香族炭化水素油（以下「ＬＣＯ２」と記載する。）を得た。反応条件は、反応温度３４５℃、反応圧力６．８６ＭＰａ、ＬＨＳＶ（液空間速度）１．６ｈ-1で行った。なお、水素化処理触媒Ａに通油した後の油については、窒素バブリング等による硫化水素の除去を行わずに回収した。
【００３０】
【表１】
2010215434.tif 000002
【００３１】
２．水素化処理触媒Ａ
ＣｏＭｏ系の市販軽油水素化脱硫触媒（日本ケッチェン社製「ＫＦ７５７Ｈ」）を、軽油水素化脱硫装置にて、硫黄分の目標を１０質量ｐｐｍ以下で、反応温度３３０〜３７０℃、ＬＨＳＶ＝１．０〜１．５ｈ-1、水素分圧４．９ＭＰａ、水素／油比２５０Ｎｍ3／ｋＬで２年間運転したものを水素化処理触媒Ａとした。
【００３２】
３．評価方法
高圧固定床流通式のベンチ反応器を直列に連結し、実施例及び比較例にて調製した水素化分解触媒を用いて水素化分解反応を実施した。原料油は水素ガス（ボンベの純水素を昇圧して使用）とともに反応管の上段から導入するダウンフロー形式で反応器内に流通させた
水素化分解触媒を５ｍＬ、反応器に充填した。前処理として、ＤＭＤＳ（ジメチルジスルフィド）を添加し、硫黄濃度を２質量％に調整した軽油留分（Light Gas Oil；ＬＧＯ）をベースとする予備硫化油を水素ガスとともに反応器に流通させて、温度２５０℃で１０時間予備硫化を行なった。
次に、第１表に記載したＬＣＯ２に切り替えて、水素化分解反応を行なった。反応温度は３６０〜３７５℃の範囲で、転化率が７５質量％になるように制御した。反応圧力は水素化分解反応器出口で６．９ＭＰａ、水素／原料油比は、反応器入口で２，０００Ｎｍ3／ｋＬ、ＬＨＳＶ（液空間速度）は１．５ｈ-1の条件に調整し、ベンチ試験を行なった。水素化分解触媒に通油後のガスについては流量を測定するとともに、ガスクロにて分析し、生成油については秤量した。生成油は、蒸留ガスクロおよびＦＩＤのガスクロにて、バックフラッシュを行い、定性を行った。
触媒活性は、原料油中の、常圧での沸点が３４０℃以上の留分の転化率及び１環芳香族の収率で評価した。なお、３環芳香族であるフェナントレンの沸点が３４０℃であるので、３４０℃以上の留分の転化率が高いほど、３環芳香族の分解率が高いことを意味する。
【００３３】
実施例１（本発明のベータゼオライトの調製）
市販のベータゼオライト(東ソー（株）製「９２０ＮＨＡ」、ケイバン比２０)を原料ベータゼオライトとして用い、該ベータゼオライトを、空気雰囲気中で５８０℃にて、１．５時間、ロータリーキルンを用いて焼成した。焼成により得られたゼオライトをベータゼオライト１とする。
該ベータゼオライト１を、水蒸気に空気を混合したもの（水蒸気の混合率８０容量％、水蒸気分圧２０ｋＰａ（０．２Ｂａｒ））を用いて、６３０℃で３０分間、水蒸気処理を行った。その後、該ゼオライトを７０℃の温水に１０質量％スラリーとし、１０質量％硫酸水溶液３２８．４４ｍＬを３０分で添加した後、３０分熟成した。その後、吸引ろ過で回収し、６０℃の温水で洗浄し、本発明のベータゼオライト２を得た。
なお、ここで用いた硫酸水溶液は、ゼオライトの骨格外アルミニウムを全量、硫酸アルミニウムとして溶解した場合の１．４倍量に相当する。
ベータゼオライト２について、上記方法にて物性を評価した。評価結果を第２表に示す。また、参考例として、ベータゼオライト１についても、同様に評価結果を示す。
【００３４】
【表２】
2010215434.tif 000003
【００３５】
比較例１（比較水素化分解触媒の調製）
アルミナ粉に硝酸水溶液を添加し、２０分程度捏和した後、実施例１において、原料ゼオライトを焼成処理して得たベータゼオライト１（上記、第２表参考例）を添加し、１時間捏和した。アルミナと該ゼオライトは乾燥物基準の重量比で５０対５０になる割合とした。この捏和物を１／１６の四葉型の成型物とし、１２０℃で３時間乾燥し、さらに５５０℃で３時間焼成し、ゼオライト含有組成物を得た。
次いで、三酸化モリブデンと炭酸コバルトを純水に懸濁したものを９０℃に加熱し、次いでリンゴ酸を加え溶解させた。この溶解液を該ゼオライト含有組成物にそれぞれ触媒全体に対して、仕込みのＭｏＯ3として６質量％、ＣｏＯとして２質量％になるように含浸し、次いで乾燥させ、５５０℃で３時間焼成し、比較水素化分解触媒１を得た。該比較水素化分解触媒１について、上記方法にて評価した結果を第３表に示す。
【００３６】
実施例２（本発明の水素化分解触媒の調製）
比較例１において、ベータゼオライト１に代えて、実施例１で調製したベータゼオライト２を用いたこと以外は、比較例１と同様にして、水素化分解触媒２（本発明の水素化分解触媒）を得た。該水素化分解触媒２について、上記方法にて評価した結果を第３表に示す。
【００３７】
【表３】
2010215434.tif 000004
【００３８】
実施例２より調製された触媒は、担体のベータゼオライトにメソ細孔が付与されているため、重質分が触媒内に拡散しやすくなり、重質分がより分解されていることがわかる。
【産業上の利用可能性】
【００３９】
本発明の製造方法により得られるベータゼオライトは、メソ細孔を十分に有し、高い外表面積を有するベータゼオライトである。該ベータゼオライトを水素化触媒の担体として用いることで、水素化性能の高い水素化分解触媒を得ることができる。特に、高芳香族炭化水素油を水素化処理して得られる留分を、本発明の方法により製造した水素化分解触媒で水素化分解することにより、石油化学原料として有用な１環芳香族化合物を効率良く得ることができる。